(57)【要約】耐久親水性が高い電池用セパレータを提供する。不織布に両親媒性物質を含有させることで親水化された不織布を有して構成され、両親媒性物質は、疎水性基と親水性基とからなり、疎水性基は炭素数が８乃至２０のアルキル基、アルケニル基、アルキレン基又はアルケニレン基から選択される一種からなり、親水性基は、カルボン酸基が２以上、又はカルボン酸無水物基が１以上である、両親媒性物質を１種以上含有した電池用セパレータを構成する。【特許請求の範囲】
【請求項１】
不織布に両親媒性物質を含有させることで親水化された不織布を有して構成され、
前記両親媒性物質は、疎水性基と親水性基とからなり、
前記疎水性基は炭素数が８乃至２０のアルキル基、アルケニル基、アルキレン基又はアルケニレン基から選択される一種からなり、前記親水性基は、カルボン酸基が２以上、又はカルボン酸無水物基が１以上である、前記両親媒性物質を１種以上含有した
ことを特徴とする電池用セパレータ。
【請求項２】
前記両親媒性物質が、アルケニルコハク酸及び／又はアルケニルコハク酸無水物であることを特徴とする請求項１に記載の電池用セパレータ。
【請求項３】
前記アルケニルコハク酸及び／又は前記アルケニルコハク酸無水物が、オクテニルコハク酸、ノネニルコハク酸、デセニルコハク酸、ドデセニルコハク酸、テトラデセニルコハク酸、ペンタデセニルコハク酸、ヘキサデセニルコハク酸、オクタデセニルコハク酸、エイコセニルコハク酸及びこれらの無水物よりなる群から選ばれた１種以上であることを特徴とする、請求項２に記載の電池用セパレータ。
【請求項４】
前記両親媒性物質が、アルキレンジカルボン酸及び／又はアルケニレンジカルボン酸であることを特徴とする、請求項１に記載の電池用セパレータ。
【請求項５】
前記アルキレンジカルボン酸及び／又は前記アルケニレンジカルボン酸が、7,12-ジメチル−オクタデカン-1,18-ジカルボン酸、ブチルオクタン二酸、7,12-ジメチル-7,11-オクタデカンジエン-1,18-ジカルボン酸、イソエイコサジエン二酸、ジアルコキシカルボニルイソドコサジエン二酸よりなる群から選ばれた１種以上であることを特徴とする、請求項４に記載の電池用セパレータ。
【請求項６】
前記不織布がポリオレフィン系不織布であることを特徴とする、請求項１に記載の電池用セパレータ。
【請求項７】
前記ポリオレフィン系不織布が、ポリプロピレン製不織布又はポリプロピレン及びポリエチレン製不織布であることを特徴とする請求項６に記載の電池用セパレータ。
【請求項８】
前記ポリオレフィン系不織布が、無水マレイン酸変性ポリプロピレン製不織布であることを特徴とする請求項６に記載の電池用セパレータ。
【請求項９】
前記ポリオレフィン系不織布が、スルホン化ポリプロピレン製不織布であることを特徴とする請求項６に記載の電池用セパレータ。
【請求項１０】
前記両親媒性物質の含有率が０．１質量％以上であり且つ１５質量％以下であることを特徴とする、請求項１に記載の電池用セパレータ。
【請求項１１】
請求項１に記載の電池用セパレータを用いたことを特徴とする二次電池。
【請求項１２】
ニッケル水素二次電池であることを特徴とする請求項１１に記載の二次電池。
【発明の詳細な説明】
【技術分野】
【０００１】
本発明は、電池用セパレータ、電池用セパレータを備えた二次電池に係わる。
【背景技術】
【０００２】
アルカリ二次電池、例えばニッケル水素電池は、デジタルカメラ、携帯音楽プレーヤー、ハイブリッドカー、ノートパソコン、あるいは一次電池の代替として広く普及している。ニッケル水素電池のメリットとしては、１０００回程度の充放電が可能であり、繰り返し使えることや、体積エネルギー密度が３００Ｗｈ／Ｌ程度あり、ニッケルカドミウム電池より容量が高いこと、カドミウムを含まないため、ニッケルカドミウム電池より環境負荷が低いこと、またマンガン乾電池やアルカリ乾電池等の一次電池よりランニングコストを下げられること等がある。 【０００３】
アルカリ二次電池に用いられるセパレータには、正負極間での良好なイオン伝導を実現するため、電解液を保持することが求められる。つまり、繰返しの充放電に耐えてアルカリ電解液との親和性（親水性）を維持し続ける能力（以下、これを耐久親水性と定義する）が重要となる。【０００４】
従来、アルカリ二次電池には、親水性の高いポリアミド系不織布がセパレータとして用いられていた。しかしながら、ポリアミド系不織布は、アルカリ電解液中で徐々に分解されること、また分解時に発生するアンモニアが正極上で硝酸イオンに酸化され、負極上で硝酸イオンが還元されてアンモニアに戻るシャトル反応によって自己放電が大きくなる、等の問題があることが判明した（非特許文献１を参照）。【０００５】
そこで、ポリアミド系不織布に代わって化学的安定性に優れるポリオレフィン系不織布がセパレータとして用いられるようになったが、ポリオレフィン系不織布は親水性に劣るため、以下のような様々な親水化処理が提案されてきた。
（１）界面活性剤処理
（２）コロナ放電処理、プラズマ処理、ＵＶオゾン処理
（３）フッ素ガス処理
（４）アクリル酸グラフト重合処理
（５）スルホン化処理【０００６】
（１）の界面活性剤処理は、不織布に界面活性剤を塗布する比較的容易な方法であるが、アルカリ二次電池の充放電を繰り返すうちに界面活性剤が電解液中に溶け出し、セパレータ自身は親水性を失って電解液の保持能力が急激に低下する。つまり、耐久親水性に乏しいがゆえに、サイクル寿命が短いという欠点がある（特許文献１を参照）。【０００７】
（２）のコロナ放電処理、プラズマ処理、ＵＶオゾン処理は、各々の方法で発生させたラジカルによって不織布表面にカルボン酸基等の極性基を導入する処理方法である（特許文献２、特許文献３を参照）。【０００８】
（３）のフッ素ガス処理は、フッ素ガスを利用して極性基を不織布表面に導入し、親水性を付与する。【０００９】
（４）のアクリル酸グラフト重合処理は、アクリル酸を不織布表面にグラフト重合させて親水性を付与する（特許文献４を参照）。【００１０】
（５）のスルホン化処理は、濃硫酸やクロル硫酸、発煙硫酸、三酸化硫黄ガス等によりスルホン酸基を不織布表面に導入し、親水性を付与する（特許文献５〜特許文献８を参照）。この処理は、アルカリ二次電池の自己放電を抑制する効果もあり、一般によく使われているが、処理を強くすると不織布の機械強度が低下するため、親水性をあまり高くすることができず、界面活性剤処理を併用することが多い。【００１１】
（２）〜（５）においては、これらにより処理された不織布の耐久親水性は高いものとなるが、その製造上設備が大規模になったり、処理工程が複雑化したり、更には製造経費が高くなってしまうという欠点があった。
【先行技術文献】
【特許文献】
【００１２】
【特許文献１】特開２０００−１６４１９３号公報
【特許文献２】特開２００１−０４３８４３号公報
【特許文献３】特開２００１−０６８０８７号公報
【特許文献４】特開平１０−１２５３００号公報
【特許文献５】特公平７−３２００８号公報
【特許文献６】特許第２７１５１５３号明細書
【特許文献７】特許第２７６２４４３号明細書
【特許文献８】特許第２９０４８５６号明細書
【非特許文献】
【００１３】
【非特許文献１】松田好晴、竹原善一郎  編、電池便覧、平成１３年、p237-238
【発明の概要】
【発明が解決しようとする課題】
【００１４】
本発明は、安価かつ簡便な方法で耐久親水性が高い電池用セパレータ及び該電池用セパレータを用いた二次電池を提供するものである。
【課題を解決するための手段】
【００１５】
本発明者らは、上記課題を解決するために鋭意検討した結果、疎水性基としてアルキル基、アルケニル基、アルキレン基又はアルケニレン基を有し、且つ親水性基として２以上のカルボン酸基又は１以上のカルボン酸無水物基を有する両親媒性物質をポリオレフィン系不織布に含有させれば高い耐久親水性を有した電池用セパレータが得られることを見出し、更に検討を重ねた結果、本発明を完成するに至った。
本発明の電池用セパレータは、疎水性基として炭素数が８から２０の範囲のアルキル基、アルケニル基、アルキレン基又はアルケニレン基を有し、親水性基として２以上のカルボン酸基又は１以上のカルボン酸無水物基を有する両親媒性物質を１種以上含有している両親媒性物質を含有させることで親水化された不織布を有して構成されている。
本発明の二次電池は、上記本発明の電池用セパレータを用いて構成されている。
【発明の効果】
【００１６】
本発明によれば、安価かつ簡便な方法で耐久親水性を有する電池用セパレータを提供できる。また、この電池用セパレータを用いることで、サイクル特性に優れた二次電池を提供することができる。
【発明を実施するための形態】
【００１７】
（両親媒性物質）
本発明に用いる両親媒性物質は、疎水性基として炭素数が８から２０の範囲のアルキル基、アルケニル基、アルキレン基又はアルケニレン基を有し、親水性基として２以上のカルボン酸基又は１以上のカルボン酸無水物基を有する。具体的には、アルケニルコハク酸、アルケニルコハク酸無水物、アルキレンジカルボン酸、アルケニレンジカルボン酸又はこれら２種以上の混合物である。より好ましくは、両親媒性物質として、アルケニルコハク酸及び／又はアルケニルコハク酸無水物、もしくは、アルキレンジカルボン酸及び／又はアルケニレンジカルボン酸を用いる。
【００１８】
更に具体的には、アルケニルコハク酸、アルケニルコハク酸無水物としては、オクテニルコハク酸、ノネニルコハク酸、デセニルコハク酸、ドデセニルコハク酸、テトラデセニルコハク酸、ペンタデセニルコハク酸、ヘキサデセニルコハク酸、オクタデセニルコハク酸、エイコセニルコハク酸、及びこれらの酸の無水物等が例示される。アルキレンジカルボン酸としては、7,12-ジメチル−オクタデカン-1,18-ジカルボン酸、ブチルオクタン二酸等が例示される。アルケニレンジカルボン酸としては、7,12-ジメチル-7,11-オクタデカンジエン-1,18-ジカルボン酸、イソエイコサジエン二酸、ジアルコキシカルボニルイソドコサジエン二酸等が例示される。
【００１９】
本発明に用いる両親媒性物質は、常温（２５℃）で液体であることが好ましい。両親媒性物質が常温で固体である場合、両親媒性物質を不織布に含有させても親水性を発揮し難い傾向にある。その理由は、固体であるため分子運動が制限される故に、親水性を発揮し易い位置に分子内運動によってカルボン酸基が移動することができないためと考えられる。また、両親媒性物質が常温で液体であれば、塗工液調製時の操作性に優れる。
【００２０】
本発明に用いる両親媒性物質が有する疎水性基であるアルキル基、アルケニル基、アルキレン基又はアルケニレン基は、炭素数８から２０の範囲であることが好ましい。炭素数が８よりも小さいと、耐久親水性に劣る傾向にある。炭素数が２０よりも大きいと、形状が固体になる場合が多く、親水性を発揮し難い。また、炭素数が大きいものは、一般的ではなく入手困難である。
【００２１】
本発明に用いる両親媒性物質が有する疎水性基であるアルキル基、アルケニル基、アルキレン基又はアルケニレン基は、直鎖状であっても分岐鎖状であってもよい。ちなみに、分岐鎖状のものは、液体になりやすい傾向がある。また、本発明でいうアルケニレン基には、炭素−炭素結合の一部に二重結合が２以上含まれていてもよい。
【００２２】
本発明に用いる両親媒性物質が有する親水性基であるカルボン酸基の数は、２以上が適当である。カルボン酸基の数が１では、親水性が不足する。
また、本発明に用いる両親媒性物質が有する親水性基であるカルボン酸無水物基の数は、１以上が適当である。なお、カルボン酸無水物基は、容易に加水分解されカルボン酸基の数が２となる官能基であり、カルボン酸無水物基数１がカルボン酸基数２と等価である。
【００２３】
（不織布）
本発明の電池用セパレータに使用する不織布は、好ましくは、ポリオレフィン系繊維から構成される。ポリオレフィン系繊維は、単一ポリマーからなる繊維、２種の異なるポリマーの複合繊維（芯鞘型、サイドバイサイド型、交互配列型、海島型等）、又は混合紡糸繊維であってもよい。また、これらの繊維を任意に組み合わせて使用することができる。
【００２４】
好ましく用いられるポリオレフィンとしては、例えば、エチレン、プロピレン、ブテン、ペンテン、メチルペンテン等の単独重合体、ランダム又はブロック共重合体、或いは、更にメタクリル酸、アクリル酸、マレイン酸、フマル酸、クロトン酸、イタコン酸等の不飽和カルボン酸、及びそれら不飽和カルボン酸のエステル、不飽和カルボン酸無水物等の誘導体から選択される少なくとも１種類以上を共重合したポリオレフィン系共重合体を挙げることができる。更には、前述したポリオレフィンに、前述した不飽和カルボン酸又はその誘導体の少なくとも１種をグラフトした、グラフト共重合体を挙げることができる。以上例示した中でも、エチレン或いはプロピレンの単独重合体、即ちポリエチレン（以下、ＰＥと略記する場合がある。）、ポリプロピレン（以下、ＰＰと略記する場合がある。）が特に好ましい。
【００２５】
本発明の電池用セパレータに使用する不織布は、前述したポリオレフィン系繊維に加えて他の繊維やバインダーが配合されて構成されていてもよい。
【００２６】
本発明の電池用セパレータに使用する不織布は、コロナ放電処理、プラズマ処理、ＵＶオゾン処理、フッ素処理、アクリル酸グラフト重合処理、スルホン化処理等を施されていても良い。
【００２７】
なお、本発明の電池用セパレータに使用する不織布の製造方法は、公知のものが適用できる。
【００２８】
（両親媒性物質の含有率）
本発明の電池用セパレータにおいて、両親媒性物質は、不織布の質量に対して好ましくは０．１〜１５質量％、更に好ましくは０．５〜８質量％、の範囲で含有されるのが適当である。含有率が０．１質量％未満では、不織布に、充分な初期親水性及び耐久親水性が発現できない場合がある。一方、含有率が１５質量％を超えると親水性が飽和するので、それ以上の含有率は経済的ではない。
【００２９】
（両親媒性物質の含有方法）
両親媒性物質は、有機溶媒溶液または水性エマルション液にして、オイルバスディップ法、オイリングローラ法、スプレー法等公知の方法によって、不織布に含有させることができる。
【００３０】
（両親媒性物質溶液及び水性エマルション液）
両親媒性物質溶液を調製するにあたって使用する溶媒には、両親媒性物質を溶解する公知の有機溶媒を使用することができる。例えば、アルコール系、グリコール系、ケトン系、エステル系等が挙げられる。具体的には、メチルアルコール、エチルアルコール、イソプロピルアルコール、ｎ−プロピルアルコール、アセトン、酢酸エチル、酢酸プロピルが例示される。また、芳香族系、脂環族系、炭化水素系溶剤等の有機溶媒も、例として挙げることができる。これにはベンゼン、トルエン、キシレン、ヘキサン、ヘプタン、シクロヘキサン、オクタン、ミネラルスピリット等が例示される。 
また、分散媒に水を用いて、水性エマルション液として使用することもできる。
なお、不織布への含有時の作業性や乳化状態を改善するため、界面活性剤等を添加しても良い。
【実施例】
【００３１】
以下、実施例により本発明をさらに具体的に説明するが、本発明は以下の実施例に限定されるものではない。【００３２】
本発明の電池用セパレータを作製して、特性を調べた。
特性の具体的な測定は、以下の条件及び方法で行った。【００３３】
（両親媒性物質の含有率及び含有量維持率）
含有率（質量％）＝（Ｗ２−Ｗ１）／Ｗ１×１００
ここで、初期の含有率、即ち耐久性試験前の含有率は、Ｗ１として両親媒性物質を含有させる前の不織布（以下、「基布」と称する場合がある）の質量（ｇ）を用いて、Ｗ２として両親媒性物質を含有させた直後の不織布の質量（ｇ）を用いて計算した。
耐久性試験後の含有率は、Ｗ１として基布の質量（ｇ）を用いて、Ｗ２として耐久性試験後の不織布の質量（ｇ）を用いて計算した。
含有量維持率は、耐久性試験後の含有率を初期の含有率で除算した比を百分率で表した。【００３４】
（吸水度）
ＪＩＳ  Ｐ  ８１４１に準拠して、１５ｍｍ幅の試験片を純水に垂らし、１０分後の純水の吸上げ高さ（ｍｍ）を測定した。【００３５】
（耐久性試験）
作製した試験サンプルを、２０℃の２Ｌの純水中に１時間浸漬した。浸漬中は、毎分１００ｍＬの純水を加えオーバーフローさせた。その後、１０５℃の乾燥機で１５分間乾燥した。この操作を２回繰返した後、含有率と吸水度を測定した。【００３６】
以下、本発明に係る具体的な実施例と、比較例及び従来例について説明する。【００３７】
（実施例１）
水を用いて、オクタデセニルコハク酸無水物（アルケニル基炭素数１８、荒川化学工業株式会社製サイズパインＳＡ−８６４）の両親媒性物質の水性エマルション液を調製した。坪量５３ｇ／ｍ２、厚さ１２５μｍのＰＰ製スパンボンド不織布を基布として、両親媒性物質の水性エマルション液をディップ法にて塗工し、１０５℃乾燥機中で１５分間乾燥して、含有率５質量％のセパレータを作製した。初期の含有率と吸水度を測定した後、耐久性試験を実施した。なお、基布は、縦２０ｃｍ×横２０ｃｍの正方形を用いた。【００３８】
（実施例２）
両親媒性物質として、ペンタデセニルコハク酸無水物（アルケニル基炭素数１５、三洋化成株式会社製ＰＤＳＡ−ＤＡ）を用いた以外は、実施例１と同様にして、セパレータを作製した。【００３９】
（実施例３）
両親媒性物質として、オクテニルコハク酸無水物（アルケニル基炭素数８、新日本理化株式会社製ＯＳＡ）を用いた以外は、実施例１と同様にして、セパレータを作製した。【００４０】
（実施例４）
両親媒性物質として、７，１２−ジメチル−オクタデカン−１，１８−ジカルボン酸（アルキレンジカルボン酸、アルキレン基炭素数２０、岡村製油株式会社製ＩＰＳ−２２）を用いた以外は、実施例１と同様にして、セパレータを作製した。【００４１】
（実施例５）
両親媒性物質として、７，１２−ジメチル−７，１１−オクタデカンジエン−１，１８−ジカルボン酸（アルケニレンジカルボン酸、アルケニレン基炭素数２０、岡村製油株式会社製ＩＰＵ−２２）を用いた以外は、実施例１と同様にして、セパレータを作製した。【００４２】
（従来例１）
両親媒性物質として、ドデシルベンゼンスルホン酸ナトリウム（アルキル基炭素数１２＋ベンゼン環炭素数６、合計１８）を用いて水溶液を調整した以外は、実施例１と同様にして、セパレータを作製した。【００４３】
（従来例２）
両親媒性物質として、ポリオキシエチレンドデシルエーテル（アルキル基炭素数１２、エチレンオキサイド付加モル数８）を用いて水溶液を調整した以外は、実施例１と同様して、セパレータを作製した。【００４４】
（従来例３）
基布にスルホン化ＰＰ（ポリプロピレン）製スパンボンド不織布を使用し、両親媒性物質としてドデシルベンゼンスルホン酸ナトリウム（アルキル基炭素数１２＋ベンゼン環炭素数６、合計１８）を塗工した以外は、実施例１と同様にして、セパレータを作製した。【００４５】
（比較例１）
両親媒性物質としてラウリン酸（アルキル基炭素数１１）を用い、溶媒にエタノールを使用して両親媒性物質溶液を調製した以外は、実施例１と同様にして、セパレータを作製した。【００４６】
（比較例２）
両親媒性物質としてステアリン酸（アルキル基炭素数１７）を用い、溶媒にエタノールを使用して両親媒性物質溶液を調製した以外は、実施例１と同様にして、セパレータを作製した。【００４７】
（比較例３）
両親媒性物質としてドデカン二酸（アルキレンジカルボン酸、アルキレン基炭素数１０、岡村製油株式会社製ＳＬ−１２）を用い、溶媒にエタノールを使用して両親媒性物質溶液を調製した以外は、実施例１と同様にして、セパレータを作製した。【００４８】
（比較例４）
両親媒性物質としてエイコサン二酸（アルキレンジカルボン酸、アルキレン基炭素数１８、岡村製油株式会社製ＳＬ−２０）を用い、溶媒にエタノールを使用して両親媒性物質溶液を調製した以外は、実施例１と同様にしてセパレータを作製した。【００４９】
（比較例５）
両親媒性物質としてヘキセニルコハク酸無水物（アルケニル基炭素数６）を用いた以外は、実施例１と同様にしてセパレータを作製した。【００５０】
（実施例６）
含有率３質量％のセパレータを作製した以外は、実施例１と同様とした。【００５１】
（実施例７）
含有率０．１質量％のセパレータを作製した以外は、実施例１と同様とした。【００５２】
（比較例６）
含有率０．０７質量％のセパレータを作製した以外は、実施例１と同様とした。【００５３】
（参考例１）
含有率１５．５質量％のセパレータを作製した以外は、実施例１と同様とした。【００５４】
（実施例８）
基布にＰＰ／ＰＥ芯鞘複合繊維を用いた湿式不織布（不織布表面はＰＥのみで形成されている）を使用した以外は、実施例１と同様にしてセパレータを作製した。【００５５】
（実施例９）
基布に無水マレイン酸変性ＰＰ製スパンボンド不織布を使用した以外は、実施例１と同様にしてセパレータを作製した。【００５６】
（実施例１０）
基布にスルホン化ＰＰ製スパンボンド不織布を使用した以外は、実施例１と同様にしてセパレータを作製した。【００５７】
（実施例１１）
両親媒性物質の水性エマルション液にドデシルベンゼンスルホン酸ナトリウム（アルキル基炭素数１２＋ベンゼン環炭素数６、合計１８）を添加した以外は、実施例１と同様にしてセパレータを作製した。【００５８】
（実施例１２）
溶媒にエタノールを使用して両親媒性物質溶液を調製した以外は、実施例１と同様にしてセパレータを作製した。【００５９】
実施例、比較例、従来例のそれぞれのセパレータにおいて、耐久性試験前の初期の含有率及び吸水度、耐久性試験後の含有率及び吸水度を測定し、耐久性試験前後の含有率から含有率維持率を計算した。これらの測定及び計算結果を、表１に示す。
なお、表１において、「溶媒」は分散媒も含む。また、表１の基布の欄で、「ＰＰ」は１００％ポリプロピレン繊維から成るスパンボンド不織布を表し、「ＰＰ／ＰＥ」はポリプロピレン／ポリエチレン芯鞘複合繊維から成る湿式不織布で不織布を構成する繊維表面が１００％ポリエチレンであるものを表す。【００６０】
【表１】
2016208028.tif 000002
【００６１】
実施例１〜実施例５と比較例１〜比較例４の初期吸水度の比較から、本発明に用いる両親媒性物質は常温（２５℃）で液体が好ましい。
また、両親媒性物質が有する疎水性基であるアルケニル基、アルキレン基、アルケニレン基の炭素数が小さくなると、比較例５のように含有量維持率が低下するため、あまり炭素数が小さいものは好ましくない。具体的には、炭素数は８〜２０が好適である。
実施例１と実施例５の結果から、本発明に用いる両親媒性物質が有する疎水性基であるアルケニル基、アルキレン基、アルケニレン基が、直鎖状であっても分岐鎖状であってもよい。実施例４と実施例５の結果から、アルケニレン基に炭素−炭素の二重結合が２以上含まれていてもよい。
実施例１〜実施例７と比較例６、参考例１の結果から、初期含有率の範囲としては、０．１質量％以上１５質量％の範囲が好ましいことがわかる。
実施例８〜実施例１０から、基布となる不織布にはポリオレフィン系不織布全般が使用できる。また、基布にはスルホン化処理等の親水化処理が施されていても良い。
実施例１１から、不織布への含有時の作業性や乳化状態の改善のため、適切な界面活性剤を、溶液または水性エマルション液に添加してもよい。
実施例１２から、不織布への両親媒性物質の含有には、水性エマルション液だけでなく、適切な溶媒によって調製した溶液を使用しても良い。【００６２】
（ニッケル水素電池の作製）
次に、各例で得られたセパレータを用いて、ニッケル水素電池を作製した。電池の部材としては、正極には水酸化ニッケルを、負極には水素吸蔵合金を、電解液には３０重量％の水酸化カリウム水溶液をそれぞれ用いた。
作製したそれぞれのニッケル水素電池に対して、充電０．１Ｃ率１２時間、休止０．５時間、放電０．１Ｃ率で終止電圧１．０Ｖとして、１０サイクル充放電を繰り返し、活性化を行った。
ただし、比較例１〜比較例４のセパレータを使用した電池は、充放電ができず、電池として機能しなかった。初期の吸水がないため、セパレータに電解液が含浸されなかったためであると考えられる。
なお、それ以外のセパレータを使用した電池は、問題なく動作することを確認した。【００６３】
（サイクル寿命試験）
活性化を行ったニッケル水素電池を４５℃下で１．０Ｃ率、１．１時間充電し、１時間休止させた後、終止電圧を１．０Ｖとして１．０Ｃ率で放電して理論容量に対する利用率が８０％以下になったときのサイクル数を求めた。得られたサイクル数を、表１に併せて示す。【００６４】
表１より、セパレータの耐久親水性が向上すると、電解液のドライアップが抑制され、サイクル特性が向上する。特に、実施例９、実施例１０では、従来例３より優れた結果となった。【００６５】
上述した実施例は、本発明の電池用セパレータをニッケル水素電池に適用した例であった。本発明の電池用セパレータは、ニッケル水素電池以外にも、各種の一次電池や二次電池（アルカリ二次電池、その他の二次電池）に適用することが可能である。【００６６】
以上、説明したように、本発明によれば、安価かつ簡便な方法で耐久親水性を有するセパレータを実現することができ、該セパレータを用いることでサイクル特性に優れたアルカリ二次電池を実現することができる。
【国際調査報告】
2016208028.tif 000003
2016208028.tif 000004
2016208028.tif 000005
2016208028.tif 000006